(57)【要約】【課題】      速硬化性のエポキシ樹脂硬化剤として作用し、ガラス転移温度の高いエポキシ樹脂硬化物を与えることができ、エポキシ樹脂組成物に添加しても粘度上昇が小さく、組成物の高流動性を維持することができるフェノール誘導型化合物を提供すること。【解決手段】  式（１）のフェノール化合物において、水酸基が３個以上のとき、水酸基が式（４）又は（５）で２０〜１００％置換され、水酸基が２個のとき２０〜８０％未満置換されており、水酸基当量が３０〜２００g/eq、１２０℃時の溶融粘度が３０００mPa・s以下のフェノール誘導型化合物。（Ａｒは、フェニレン基、ナフタレン基、Ｒはアルキル基）【化１】2010159317.tif 000021【選択図】    なし【特許請求の範囲】
【請求項１】
下記一般式（１）で示されるフェノール化合物において、
【化１】
2010159317.tif 000015
（式中、Ａｒ１、Ａｒ２は、それぞれ下記一般式（２）で示されるフェニレン基、または下記一般式（３）で示されるナフタレン基であり、
【化２】
2010159317.tif 000016
【化３】
2010159317.tif 000017
Xは直接結合、異種原子を含んでいてもよい2価の炭化水素基、Ｏ、S、またはＳＯ２であり、Ｒ１〜Ｒ３はそれぞれ炭素数１〜１５個の炭化水素基、または水酸基であり、ｖ、ｗ、ｘはそれぞれ０〜３の整数、nは０以上の整数）、
一般式（１）の中に３個以上の水酸基が存在するとき、下記一般式（４）又は（５）で示される置換基が２０〜１００％の置換率で置換され、一般式（１）の中に水酸基が２個存在するときは、一般式（４）又は（５）で示される置換基が２０〜８０％未満の置換率で置換され、
水酸基当量が３０〜２００g/eq、１２０℃時の溶融粘度が３０００mPa・s以下であるフェノール誘導型化合物。
【化４】
2010159317.tif 000018
（式中、Ｒ４〜Ｒ８はそれぞれ水素原子または炭素数１〜１５個の炭化水素基）、
【化５】
2010159317.tif 000019
（式中、Ｒ４〜Ｒ８はそれぞれ水素原子または炭素数１〜１５個の炭化水素基）、
【請求項２】
水酸基当量が５０〜１００g/eq、１２０℃時の溶融粘度が１５００mPa・s以下ある請求項１に記載のフェノール誘導型化合物。
【請求項３】
前記一般式（１）のｎが０、Ｒ１が水酸基、ｖが２であり、前記一般式（４）又は（５）のＲ４〜Ｒ８がそれぞれ水素原子である請求項１または２に記載のフェノール誘導型化合物。
【請求項４】
請求項１に記載の前記一般式（１）のフェノール化合物に、下記一般式（６）で示されるオキシラン化合物を反応させることを特徴とする請求項１〜３のいずれかに記載のフェノール誘導型化合物の製造方法。
【化６】
2010159317.tif 000020
（式中Ｒ４〜Ｒ８は前記と同じである）
【請求項５】
請求項１〜３のいずれかに記載のフェノール誘導型化合物からなるエポキシ樹脂硬化剤。
【請求項６】
請求項５に記載のエポキシ樹脂硬化剤とエポキシ樹脂とからなるエポキシ樹脂組成物。
【請求項７】
硬化促進剤を含有する請求項６に記載のエポキシ樹脂組成物。
【請求項８】
常温下で液状を呈する請求項６または７に記載のエポキシ樹脂組成物。
【請求項９】
液状封止材、アンダーフィル材または接着剤用途である請求項６〜８のいずれかに記載のエポキシ樹脂組成物。
【請求項１０】
封止材料、積層材料、塗料、接着剤またはレジスト用途である請求項６〜８のいずれかに記載のエポキシ樹脂組成物。
【発明の詳細な説明】
【技術分野】
【０００１】
本発明は、フェノール化合物にオキシラン化合物を反応させて得られる新規なエポキシ樹脂硬化剤とその製法とその用途に関する。さらに詳しくは、成形材、各種バインダー、コーティング材、積層材などに有用な、かかる硬化剤を含有してなるエポキシ樹脂組成物に関する。特には、上記用途においてエポキシ樹脂組成物の粘度上昇が少なく、高いガラス転移温度のエポキシ樹脂硬化物を与えうるエポキシ樹脂硬化剤とその製法、およびそれとエポキシ樹脂を含有するエポキシ樹脂組成物に関する。
【背景技術】
【０００２】
エポキシ樹脂の硬化剤としてこれまでに用いられている化合物には、アミン類、酸無水物類、ポリアミド類、イミダゾール類、メルカプタン類、フェノール類などがあり、中でもフェノール系硬化剤は種類に富み大きな一群を成している。とりわけ近年では、液状封止材、アンダーフィル剤などの用途拡大に伴い、液状または低粘度型のフェノール系硬化剤のニーズも高まっている。
【０００３】
一般に水酸基を多く含むエポキシ樹脂組成物は封止時において低流動性であるため、高流動性のためのアプローチとしてフェノール系硬化剤の水酸基による水素結合を防止あるいは阻害する手段が用いられる。たとえば、フェノール性水酸基を部分的または完全にアシル基またはシリル基で保護したフェノール誘導体（特許文献１〜５参照）や、フェノール性水酸基のオルソ位に置換基を導入する手段などが用いられている（特許文献６参照）。特に後者アプローチによる硬化剤の場合、前述用途において高流動性、低吸水性などの好ましい特性を発揮する一方で、一般に硬化が遅く高いガラス転移温度の硬化物が得られにくいという難点もあった。
【先行技術文献】
【特許文献】
【０００４】
【特許文献１】特開平７−５３６７５号公報
【特許文献２】特開平８−２０８８０７号公報
【特許文献３】特開平１０−１６８２８３号公報
【特許文献４】特開２００１−１５１７８３号公報
【特許文献５】特開２００６−９６８３８号公報
【特許文献６】特開２０００−１６９５３７号公報
【発明の概要】
【発明が解決しようとする課題】
【０００５】
本発明の目的は、速硬化性のエポキシ樹脂硬化剤として作用し、ガラス転移温度の高いエポキシ樹脂硬化物を与えることができ、エポキシ樹脂組成物に添加しても粘度上昇が小さく、組成物の高流動性を維持することができるフェノール誘導型化合物を提供することにある。
本発明は、液状封止材、アンダーフィル剤用途などの液状エポキシ樹脂組成物において、従来のフェノール系硬化剤の使用では達成が困難であった実用上の難点を補完しうるフェノール誘導型化合物を提供するものである。
【課題を解決するための手段】
【０００６】
本発明は、下記一般式（１）で示されるフェノール化合物において、
【化１】
2010159317.tif 000002
（式中、Ａｒ１、Ａｒ２は、それぞれ下記一般式（２）で示されるフェニレン基、または下記一般式（３）で示されるナフタレン基であり、
【０００７】
【化２】
2010159317.tif 000003
【０００８】
【化３】
2010159317.tif 000004
Xは直接結合、異種原子を含んでいてもよい2価の炭化水素基、Ｏ、S、またはＳＯ２であり、Ｒ１〜Ｒ３はそれぞれ炭素数１〜１５個の炭化水素基、または水酸基であり、ｖ、ｗ、ｘはそれぞれ０〜３の整数、nは０以上の整数）、
一般式（１）の中に３個以上の水酸基が存在するとき、その水酸基が下記一般式（４）又は（５）で示される置換基で２０〜１００％の置換率で置換され、一般式（１）の中に水酸基が２個存在するときは、その水酸基が一般式（４）又は（５）で示される置換基で２０〜８０％未満の置換率で置換され、
水酸基当量が３０〜２００g/eq、１２０℃時の溶融粘度が３０００mPa・s以下であるフェノール誘導型化合物を提供する。
【０００９】
【化４】
2010159317.tif 000005
（式中、Ｒ４〜Ｒ８はそれぞれ水素原子または炭素数１〜１５個の炭化水素基）、
【００１０】
【化５】
2010159317.tif 000006
（式中、Ｒ４〜Ｒ８はそれぞれ水素原子または炭素数１〜１５個の炭化水素基）、
【００１１】
本発明はまた、前記一般式（１）のフェノール化合物に、下記一般式（６）で示されるオキシラン化合物を反応させる前記のフェノール誘導型化合物の製造方法を提供する。
【００１２】
【化６】
2010159317.tif 000007
（式中Ｒ４〜Ｒ８は前記と同じである）
【００１３】
本発明は、さらに前記したフェノール誘導型化合物からなるエポキシ樹脂硬化剤を提供する。
【００１４】
本発明は、さらにまた前記のエポキシ樹脂硬化剤とエポキシ樹脂とからなるエポキシ樹脂組成物、およびさらに硬化促進剤を含有するエポキシ樹脂組成物を提供する。
【００１５】
常温下で液状を呈する前記のエポキシ樹脂組成物である態様は本発明の好ましい態様である。
【発明の効果】
【００１６】
本発明により、速硬化性のエポキシ樹脂硬化剤として作用し、ガラス転移温度の高いエポキシ樹脂硬化物を与え、エポキシ樹脂組成物に添加しても粘度上昇が小さく、組成物の高流動性を維持することができるフェノール誘導型化合物が提供される。
【発明を実施するための形態】
【００１７】
本発明は、前記一般式（１）で示されるフェノール化合物において、一般式（１）の中に３個以上の水酸基が存在するとき、前記一般式（４）又は（５）で示される置換基が２０〜１００％の置換率で置換され、一般式（１）の中に水酸基が２個存在するときは、一般式（４）又は（５）で示される置換基が２０〜８０％未満の置換率で置換され、水酸基当量が３０〜２００g/eq、１２０℃時の溶融粘度が３０００mPa・s以下であるフェノール誘導型化合物を提供するものである。
【００１８】
本発明で用いるフェノール誘導型化合物は、一般式（１）で表わされるフェノール化合物の水酸基が、下記一般式（４）又は（５）で表わされる置換基で、少なくとも一部、好ましくはその水酸基の２０〜１００％、さらに好ましくは２０〜７５％置換されたものである。
【００１９】
【化７】
2010159317.tif 000008
【００２０】
【化８】
2010159317.tif 000009
（式中、Ｒ４〜Ｒ８はそれぞれ水素原子または炭素数１〜１５個の炭化水素基）、
【００２１】
【化９】
2010159317.tif 000010
（式中、Ｒ４〜Ｒ８はそれぞれ水素原子または炭素数１〜１５個の炭化水素基）、
【００２２】
上記一般式（１）において、Ａｒ１、Ａｒ２は、それぞれ下記一般式（２）で表わされるフェニレン基または下記一般式（３）で表わされるナフタレン基である。
【００２３】
【化１０】
2010159317.tif 000011
【００２４】
【化１１】
2010159317.tif 000012
【００２５】
一般式（２）または（３）におけるＲ１、Ｒ２およびＲ３は、それぞれ１〜１５の炭素数で成る炭化水素基、例えばメチル、エチル、n−プロピル、イソプロピル、n−ブチル、sec−ブチル、tert−ブチル、２−エチルヘキシル、シクロヘキシル、ベンジル、２−エトキシエチルなどの置換または非置換のアルキル基、フェニル、２−、３−または４−メチルフェニル、２−、３−または４−エチルフェニル、２−、３−または４−イソプロピルフェニル、２−、３−または４−イソブチルフェニル、２−、３−または４−tert−ブチルフェニル、２−、３−または４−ベンジルフェニル、２−、３−または４−エトキシエチルフェニル、２−、３−または４−フェニルフェニル、α−またはβ−ナフチルなどの置換または非置換のアリール基、または水酸基である。
【００２６】
ｖ、ｗ、およびｘは、それぞれ０〜３の整数であり、ｖ個のＲ１、ｗ個のＲ２およびｘ個のＲ３は、それぞれ同一のものでも異なるものであってもよい。但し、ｎが０の場合は、一般式（２）におけるｖが１以上でＲ１の少なくとも一つが水酸基であるか、または一般式（３）におけるｗまたはｘの少なくとも一方が１以上で且つＲ２またはＲ３の少なくとも一つが水酸基である。
【００２７】
一般式（１）におけるＸは、直接結合、酸素、硫黄、ハロゲンなどの異種原子を含んでいてもよい２価の炭化水素基、Ｏ、ＳまたはＳＯ２であり、特に直接結合または異種原子を含んでいてもよい２価の炭化水素基が好ましい。
【００２８】
一般式（１）におけるｎは０以上の整数、通常１０以下、好ましくは０〜３であり、フェノール化合物が、ｎが異なるものの混合物である場合には、ｎの平均が０．５〜３の範囲のものであることが好ましい。
【００２９】
上記式におけるＸが２価の１〜２０の炭素数で成る炭化水素の場合、水酸基、アルコキシ基、Ｏ、Ｓ、ＳＯ２、フッ素などの異種原子を含んでいてもよく、具体的には以下のようなものを例示することができる。例えばメチレン、エチレン、トリメチレン、イソプロピリデン、テトラメチレン、イソブチリデン、シクロヘキシレンなどのアルキリデン基や、フェニレン、メチルフェニレンなどのアリーレン基などの他に、下記（７）〜（１９）のようなものを例示することができる。
【００３０】
【化１２】
2010159317.tif 000013
【００３１】
一般式（１）で表わされるフェノール化合物としてより具体的には、ヒドロキノン、レゾルシン、カテコール、などのジヒドロキシベンゼン類、o，m’−ビフェノール、o，p’−ビフェノール、m，m’−ビフェノール、m，p’−ビフェノール、p，p’−ビフェノールなどのビフェノール類、フロログルシン、１，２，４−トリヒドロキシベンゼンなどのトリヒドロキシベンゼン類、ビスフェノールＦ、ビスフェノールＡなどのビスフェノール類、１，２−ジヒドロキシナフタレン、１，３−ジヒドロキシナフタレン、１，４−ジヒドロキシナフタレン、１，５−ジヒドロキシナフタレン、１，６−ジヒドロキシナフタレン、１，７−ジヒドロキシナフタレン、１，８−ジヒドロキシナフタレン、２，３−ジヒドロキシナフタレン、２，６−ジヒドロキシナフタレン、２，７−ジヒドロキシナフタレンなどのジヒドロキシナフタレン類のほか、フェノールノボラック樹脂、クレゾールノボラック樹脂、フェノールアラルキル樹脂、フェノールナフチルアラルキル樹脂、フェノールビフェニルアラルキル樹脂、ナフトールノボラック樹脂、ナフトールアラルキル樹脂、トリフェノールメタン型ノボラック樹脂、ジシクロペンタジエン型フェノール樹脂などの公知のフェノール系硬化剤を挙げることができる。これらのなかではジヒドロキシベンゼン類、トリヒドロキシベンゼン類、ビフェノール類、フェノール樹脂系硬化剤を使用するのが好ましいが、中でもトリヒドロキシベンゼン類の使用が特に好ましい。
【００３２】
前記一般式（１）で示されるフェノール化合物に、前記一般式（６）で示されるオキシラン化合物を反応させることによって、本発明のフェノール誘導型化合物を製造することができる。
【００３３】
前記一般式（６）で示されるオキシラン化合物の具体的なとしては、グリシド−ル、3,4-エポキシ-2-ブタノール、2,3-エポキシ-2-エチル-1-プロパノール、2,3-エポキシ-3-フェニル-1-プロパノール、3,4-エポキシ-2-メチル-2-ブタノール、3,4-エポキシ-3-メチル-2-ブタノール、3,4-エポキシ-2-ペンタノール、2,3-エポキシ-2-メチル-1-ブタノール、2,3-エポキシ-3-メチル-1-ブタノールなどを挙げることができ、特にグリシドールが好ましい。
【００３４】
前記一般式（１）で示されるフェノール化合物と、前記一般式（６）で示されるオキシラン化合物の反応は無溶剤でも溶剤中でも行うことができる。溶剤を使用する場合は水、アセトン、メチルエチルケトン、テトラヒドロフラン、ジメトキシエタンなどが挙げられる。溶剤を使用する場合、その使用量はフェノール化合物とオキシラン化合物の仕込み重量に対して通常５〜１００重量％、好ましくは１０〜５０重量％である。
【００３５】
また反応に際しては触媒を用いるのが好ましい。使用し得る触媒としてはエポキシ基とフェノール性水酸基の付加反応に用い得るものであれば何れも使用できる。具体的にはテトラメチルアンモニウムクロライド、テトラエチルアンモニウムブロマイドなどの４級アンモニウム塩、水酸化ナトリウム水溶液、水酸化カリウム水溶液、トリエチルアミン等の塩基、トリフェニルホスフィン等のホスフィン化合物等が挙げられる。触媒の使用量は用いるオキシラン化合物１モルに対して通常０．００１〜５ｇ、好ましくは０．００５〜２．５ｇである。
反応時間は通常１〜２０時間、好ましくは２〜１５時間である。反応温度は通常４０〜１５０℃、好ましくは５０〜１４０℃である。
【００３６】
反応終了後、目的物が結晶性である場合は水などの貧溶媒を系中に加え、冷却することにより析出させ濾過、水洗、乾燥により不純物などを除去することが出来る。また、目的物が樹脂状の場合は加熱減圧下で処理することにより未反応のオキシラン化合物や溶剤などを除去することが出来る。加熱減圧下で精製を行う場合、反応触媒としては揮発しやすいトリエチルアミンなどの有機塩基を用いることが特に好ましい。
【００３７】
本発明のエポキシ樹脂組成物は、エポキシ樹脂及び本発明のエポキシ樹脂用硬化剤を含有する。
本発明のエポキシ樹脂組成物に用いるエポキシ樹脂としては、１分子中にエポキシ基を２個以上有する化合物であれば特に制限はなく、ノボラック型エポキシ樹脂、ビスフェノールＡ型エポキシ樹脂、ビスフェノールＦ型エポキシ樹脂、ビフェニル−フェノール類縮合型エポキシ樹脂、トリフェニルメタン型エポキシ樹脂、ジシクロペンタジエン・フェノール重縮合型エポキシ樹脂、フェノール・アラルキル重縮合型エポキシ樹脂等が挙げられる。本発明においては、これらエポキシ樹脂中で軟化点が通常７０℃以下、好ましくは６０℃以下のものが好ましい。
【００３８】
本発明のエポキシ樹脂組成物おいて、本発明のエポキシ樹脂用硬化剤は他の硬化剤と併用することができる。本発明のエポキシ樹脂用硬化剤と併用し得る他の硬化剤としては、例えばアミン系化合物、酸無水物系化合物、アミド系化合物、フェノ−ル系化合物などが挙げられる。用い得る硬化剤の具体例としては、ジアミノジフェニルメタン、ジエチレントリアミン、トリエチレンテトラミン、ジアミノジフェニルスルホン、イソホロンジアミン、ジシアンジアミド、リノレン酸の２量体とエチレンジアミンとより合成されるポリアミド樹脂、無水フタル酸、無水トリメリット酸、無水ピロメリット酸、無水マレイン酸、テトラヒドロ無水フタル酸、メチルテトラヒドロ無水フタル酸、無水メチルナジック酸、ヘキサヒドロ無水フタル酸、メチルヘキサヒドロ無水フタル酸、フェノ−ルノボラック、及びこれらの変性物、イミダゾ−ル、ＢＦ３−アミン錯体、グアニジン誘導体などが挙げられるがこれらに限定されるものではない。これらは単独で用いてもよく、２種以上併用してもよい。
【００３９】
本発明のエポキシ樹脂組成物において硬化剤の使用量は、エポキシ樹脂のエポキシ基１当量に対して０．７〜１．２当量が好ましい。エポキシ基１当量に対して、０．７当量に満たない場合、あるいは１．２当量を超える場合、いずれも硬化が不完全となり良好な硬化物性が得られない恐れがある。
【００４０】
また本発明のエポキシ樹脂組成物において硬化促進剤を併用しても差し支えない。用いうる硬化促進剤の具体例としては例えば２−メチルイミダゾール、２−エチルイミダゾール、２−エチル−４−メチルイミダゾール等のイミダゾ−ル類、２−（ジメチルアミノメチル）フェノール、１，８−ジアザ−ビシクロ（５，４，０）ウンデセン−７等の第３級アミン類、トリフェニルホスフィン等のホスフィン類、オクチル酸スズ等の金属化合物等が挙げられる。硬化促進剤はエポキシ樹脂１００重量部に対して０．１〜５．０重量部が必要に応じ用いられる。
【００４１】
本発明のエポキシ樹脂組成物は必要により無機充填材を含有する。用いうる無機充填材の具体例としてはシリカ、アルミナ、タルク等が挙げられる。無機充填材は本発明のエポキシ樹脂組成物中において０〜９０重量％を占める量が用いられる。更に本発明のエポキシ樹脂組成物には、シランカップリング剤、ステアリン酸、パルミチン酸、ステアリン酸亜鉛、ステアリン酸カルシウム等の離型剤、顔料等の種々配合剤を添加することができる。
【００４２】
本発明のエポキシ樹脂組成物は、上記各成分を均一に混合することにより得られる。本発明のエポキシ樹脂組成物は従来知られている方法と同様の方法で容易にその硬化物とすることができる。例えば、エポキシ樹脂と硬化剤、並びに必要により硬化促進剤及び無機充填材及び配合剤とを必要に応じて押出機、ニーダ、ロール等を用いて均一になるまで充分に混合することより本発明のエポキシ樹脂組成物を得て、そのエポキシ樹脂組成物が固形であれば、溶融注型法あるいはトランスファー成型法やインジェクション成型法、圧縮成型法などによって成型し、更に８０〜２００℃で２〜１０時間に加熱することにより硬化物を得ることができる。エポキシ樹脂組成物が液状のものは、ディスペンス法、注型法、印刷法などの公知の封止方法により、同様の加熱温度で硬化物とすることができる。
【００４３】
また本発明のエポキシ樹脂を、ガラス繊維、カ−ボン繊維、ポリエステル繊維、ポリアミド繊維、アルミナ繊維、紙などの基材に含浸させ加熱乾燥して得たプリプレグを熱プレス成形して硬化物を得ることもできる。この際の溶剤は、本発明のエポキシ樹脂組成物と該溶剤の混合物中で通常１０〜７０重量％、好ましくは１５〜７０重量％を占める量を用いる。
【００４４】
本発明のフェノール誘導型化合物は、速硬化性のエポキシ樹脂硬化剤として作用し、ガラス転移温度の高いエポキシ樹脂硬化物を与えることができるものである。
また、液状フェノールノボラック樹脂との併用により液状としたエポキシ樹脂組成物の場合においても上記の特徴を維持しており、液状フェノールノボラック樹脂のみを硬化剤とした場合よりもゲル化時間は短く、エポキシ樹脂硬化物のガラス転移温度も高い傾向を示すことがわかる。加えて、本発明のフェノール誘導型化合物の添加によるエポキシ樹脂組成物の粘度が、液状フェノールノボラック樹脂のみを硬化剤とした場合に対して粘度の上昇が小さいことがわかる。
常温下で液状を呈するエポキシ樹脂組成物は本発明の好ましい態様である。
【００４５】
前記したような特徴を有する本発明のエポキシ樹脂組成物は、液状封止材、アンダーフィル材、接着剤、積層材料、塗料、レジストなどの用途に好適に使用されるものである。
【実施例】
【００４６】
以下に実施例を用いて本発明をより具体的に説明するが、本発明はこれらの例によって何ら制限されるものではない。
【００４７】
（参考例）液状フェノールノボラック樹脂の合成
フェノール117.6g（1250ミリモル）、2-アリルフェノール503.2g（3750ミリモル）、37%-ホルマリン81.2g（1000ミリモル）の混合物を60℃に加熱後、蓚酸二水和物2gを添加して2時間かけながら95℃まで昇温した。そのあとさらに蓚酸二水和物2gを添加して95℃で3時間保持した。反応終了後、減圧留去により液状フェノールノボラック樹脂232.9gを得た（水酸基当量:135g/eq）。
【００４８】
（実施例１）フロログルシン誘導型化合物Ａの合成[モル比（グリシドール/フロログルシン）＝1/1]
フロログルシン18.9g（150ミリモル）、グリシドール11.1g（150ミリモル）をアセトン25.3gに常温下で完全に溶解させた後、トリエチルアミン0.35gを加えて65℃で6時間保持した。反応終了後、減圧留去によりフロログルシン誘導型化合物Ａ25.7gを得た。得られた反応物の水酸基当量は89g/eq、120℃時の溶融粘度は880mPa・sであった。
【００４９】
（実施例２）フロログルシン誘導型化合物Bの合成[モル比（グリシドール/フロログルシン）＝1.5/1]
フロログルシン18.9g（150ミリモル）、グリシドール16.7g（150ミリモル）をアセトン25.3gに常温下で完全に溶解させた後、トリエチルアミン0.35gを加えて65℃で12時間保持した。反応終了後、減圧留去によりアセトンおよびトリエチルアミンを除去してフロログルシン誘導型化合物Ｂ32.2gを得た。得られた反応物の水酸基当量は89g/eq、120℃時の溶融粘度は720mPa・sであった。
【００５０】
（比較例１）
参考例で得られた液状フェノールノボラック樹脂、N,N-ジグリシジル-4-グリシジロキシアニリン（エポキシ当量：92/g/eq）、2-エチル-4-メチルイミダゾールを表１に示す割合で配合し、充分に混合してエポキシ樹脂組成物を得た。これを用いて組成物粘度およびゲル化時間を測定した。またエポキシ組成物を120℃下で1時間、150℃下で1時間、さらに180℃下で3時間加熱してガラス転移温度測定用のテストピースを作成した。結果を表１に示す。
【００５１】
本発明における物性の測定は下記の方法によって行った。
（１）組成物粘度
ICI溶融粘度計により硬化剤とエポキシ種を溶融混合物の５０℃時の粘度を測定した。
（２）ゲル化時間
１５０℃熱板上でゲル化が観測されるまでの時間を測定した。
（３）ガラス転移温度（Ｔｇ）
ＴＭＡにより得られる線膨張係数の変曲点をガラス転移温度とした。
【００５２】
（実施例３）
比較例１の液状フェノールノボラック樹脂の代わりに実施例１のフロログルシン誘導型化合物Ａを用い、表１のような配合とした以外は、比較例１と同様にして評価を行った。結果を表１に示す。
【００５３】
（実施例４〜５）
硬化剤に比較例１の液状フェノールノボラック樹脂、および実施例１のフロログルシン誘導型化合物Aの両方を用い、表１のような配合とした以外は、比較例１と同様にして評価を行った。結果を表１に示す。なお、実施例４における硬化剤成分中のフロログルシン誘導型化合物Ａの濃度は５０％、実施例５における硬化剤成分中のフロログルシン誘導型化合物Ａの濃度は２５％である。
【００５４】
（実施例６）
比較例１の液状フェノールノボラック樹脂の代わりに実施例２のフロログルシン誘導型化合物Ｂを用い、表１のような配合とした以外は、比較例１と同様にして評価を行った。結果を表１に示す。
【００５５】
（実施例７〜８）
硬化剤に比較例１の液状フェノールノボラック樹脂、および実施例２のフロログルシン誘導型化合物Ｂの両方を用い、表１のような配合とした以外は、比較例１と同様にして評価を行った。結果を表１に示す。なお、実施例７における硬化剤成分中のフロログルシン誘導型化合物Ｂの濃度は５０％、実施例８における硬化剤成分中のフロログルシン誘導型化合物Ｂの濃度は２５％である。
【００５６】
【表１】
2010159317.tif 000014
【００５７】
本発明が与えるフェノール誘導型化合物は、速硬化性のエポキシ樹脂硬化剤として作用し、ガラス転移温度の高いエポキシ樹脂硬化物を与えることができる。また、液状フェノールノボラック樹脂との併用により液状としたエポキシ樹脂組成物の場合においても上記の特徴を維持しており、液状フェノールノボラック樹脂のみを硬化剤とした場合よりもゲル化時間は短く、エポキシ樹脂硬化物のガラス転移温度も高い傾向を示すことがわかる。加えて、本発明のフェノール誘導型化合物の添加によるエポキシ樹脂組成物の粘度が、液状フェノールノボラック樹脂のみを硬化剤とした場合に対して粘度の上昇が小さいことがわかる。
【産業上の利用可能性】
【００５８】
本発明が与えるフェノール誘導型化合物は、速硬化性のエポキシ樹脂硬化剤として作用し、ガラス転移温度の高いエポキシ樹脂硬化物を与えることができる。さらに、その添加によりエポキシ樹脂組成物の粘度上昇が小さく、組成物の高流動性を維持する。
本発明は、液状封止材、アンダーフィル剤用途などの液状エポキシ樹脂組成物において、従来のフェノール系硬化剤の使用では達成が困難であった実用上の難点を補完しうるものである。